(57)【要約】【課題】  メタノール及びジメチルエーテルの少なくとも１つを原料として、主成分がプロパンまたはブタンである炭化水素、すなわち液化石油ガス（ＬＰＧ）を高収率で、しかも、経済的に製造することができる方法を提供する。【解決手段】  オレフィン水素化触媒成分をゼオライトに担持したものである液化石油ガス製造用触媒の存在下、メタノール及びジメチルエーテルの少なくとも１つと水素とを反応させ、主成分がプロパンまたはブタンである液化石油ガスを製造する。【選択図】  図１
2006052304.tif 000002
【特許請求の範囲】
【請求項１】
液化石油ガス製造用触媒の存在下、メタノール及びジメチルエーテルの少なくとも１つと水素とを反応させ、主成分がプロパンまたはブタンである液化石油ガスを製造することを特徴とする液化石油ガスの製造方法。
【請求項２】
メタノールおよび／またはジメチルエーテルのプロパンおよびブタンへの転化率が、炭素量基準で４０％以上である請求項１に記載の液化石油ガスの製造方法。
【請求項３】
前記液化石油ガス製造用触媒が、オレフィン水素化触媒成分をゼオライトに担持したものである請求項１または２に記載の液化石油ガスの製造方法。
【請求項４】
前記液化石油ガス製造用触媒のオレフィン水素化触媒成分の担持量が、合計で、０．００５〜５重量％である請求項３に記載の液化石油ガスの製造方法。
【請求項５】
前記ゼオライトがＺＳＭ−５である請求項３または４に記載の液化石油ガスの製造方法。
【請求項６】
前記ＺＳＭ−５のＳｉ／Ａｌ比（原子比）が、２０〜１００である請求項５に記載の液化石油ガスの製造方法。
【請求項７】
前記オレフィン水素化触媒成分がＦｅ，Ｃｏ，Ｎｉ，Ｃｕ，Ｚｎ，Ｒｕ，Ｒｈ，Ｐｄ，ＩｒおよびＰｔからなる群より選択される少なくとも一種である請求項３〜６のいずれかに記載の液化石油ガスの製造方法。
【請求項８】
前記オレフィン水素化触媒成分がＰｄおよびＰｔからなる群より選択される少なくとも一種である請求項７に記載の液化石油ガスの製造方法。
【請求項９】
前記液化石油ガス製造用触媒のＰｄおよび／またはＰｔの担持量が、合計で、０．００５〜５重量％である請求項８に記載の液化石油ガスの製造方法。
【請求項１０】
メタノール及びジメチルエーテルの少なくとも１つと水素とを反応させる際の反応温度が、３００℃以上４７０℃以下である請求項１〜９のいずれかに記載の液化石油ガスの製造方法。
【請求項１１】
メタノール及びジメチルエーテルの少なくとも１つと水素とを反応させる際の反応圧力が、０．１ＭＰａ以上３ＭＰａ以下である請求項１〜１０のいずれかに記載の液化石油ガスの製造方法。
【請求項１２】
（１）メタノール合成触媒を含有する触媒層に合成ガスを流通させて、メタノールと水素とを含む反応ガスを得るメタノール製造工程と、
（２）液化石油ガス製造用触媒を含有する触媒層に、メタノール製造工程において得られた反応ガスを流通させて、主成分がプロパンまたはブタンである液化石油ガスを製造する液化石油ガス製造工程と
を有することを特徴とする液化石油ガスの製造方法。
【請求項１３】
（１）メタノール合成触媒とメタノール脱水触媒とを含有する触媒層に合成ガスを流通させて、ジメチルエーテルと水素とを含む反応ガスを得るジメチルエーテル製造工程と、
（２）液化石油ガス製造用触媒を含有する触媒層に、ジメチルエーテル製造工程において得られた反応ガスを流通させて、主成分がプロパンまたはブタンである液化石油ガスを製造する液化石油ガス製造工程と
を有することを特徴とする液化石油ガスの製造方法。
【請求項１４】
（１）含炭素原料と、Ｈ2Ｏ、Ｏ2およびＣＯ2からなる群より選択される少なくとも一種とから、合成ガスを製造する合成ガス製造工程と、
（２）メタノール合成触媒を含有する触媒層に合成ガスを流通させて、メタノールと水素とを含む反応ガスを得るメタノール製造工程と、
（３）液化石油ガス製造用触媒を含有する触媒層に、メタノール製造工程において得られた反応ガスを流通させて、主成分がプロパンまたはブタンである液化石油ガスを製造する液化石油ガス製造工程と
を有することを特徴とする液化石油ガスの製造方法。
【請求項１５】
（１）含炭素原料と、Ｈ2Ｏ、Ｏ2およびＣＯ2からなる群より選択される少なくとも一種とから、合成ガスを製造する合成ガス製造工程と、
（２）メタノール合成触媒とメタノール脱水触媒とを含有する触媒層に合成ガスを流通させて、ジメチルエーテルと水素とを含む反応ガスを得るジメチルエーテル製造工程と、
（３）液化石油ガス製造用触媒を含有する触媒層に、ジメチルエーテル製造工程において得られた反応ガスを流通させて、主成分がプロパンまたはブタンである液化石油ガスを製造する液化石油ガス製造工程と
を有することを特徴とする液化石油ガスの製造方法。
【発明の詳細な説明】
【技術分野】
【０００１】
本発明は、メタノール及びジメチルエーテルの少なくとも１つと水素とを反応させて、主成分がプロパンまたはブタンである液化石油ガスを製造する方法に関する。
【０００２】
また、本発明は、合成ガスから、メタノールおよび／またはジメチルエーテルを経由して、主成分がプロパンまたはブタンである液化石油ガスを製造する方法に関する。さらに、本発明は、天然ガス等の含炭素原料から、メタノールおよび／またはジメチルエーテルを経由して、主成分がプロパンまたはブタンである液化石油ガスを製造する方法に関する。
【背景技術】
【０００３】
液化石油ガス（ＬＰＧ）は、常温常圧下ではガス状を呈する石油系もしくは天然ガス系炭化水素を圧縮し、あるいは同時に冷却して液状にしたものをいい、その主成分はプロパンまたはブタンである。液体の状態で貯蔵および輸送が可能なＬＰＧは可搬性に優れ、供給にパイプラインを必要とする天然ガスとは違い、ボンベに充填した状態でどのような場所にでも供給することができるという特徴がある。そのため、プロパンを主成分とするＬＰＧ、すなわちプロパンガスが、家庭用・業務用の燃料として広く用いられている。現在、日本国内においても、プロパンガスは約２，５００万世帯（全世帯の５０％以上）に供給されている。また、ＬＰＧは、家庭用・業務用燃料以外にも、カセットコンロ、使い捨てライター等の移動体用の燃料（主に、ブタンガス）、工業用燃料、自動車用燃料としても使用されている。
【０００４】
従来、ＬＰＧは、１）湿性天然ガスから回収する方法、２）原油のスタビライズ（蒸気圧調整）工程から回収する方法、３）石油精製工程などで生成されるものを分離・抽出する方法などにより生産されている。
【０００５】
ＬＰＧ、特に家庭用・業務用の燃料として用いられるプロパンガスは将来的にも需要が見込め、工業的に実施可能な、新規な製造方法を確立できれば非常に有用である。
【０００６】
ＬＰＧの製造方法として、特許文献１には、Ｃｕ−Ｚｎ系、Ｃｒ−Ｚｎ系、Ｐｄ系等のメタノール合成触媒、具体的には、ＣｕＯ−ＺｎＯ−Ａｌ2Ｏ3触媒、Ｐｄ／ＳｉＯ2触媒と、平均孔径が略１０Å（１ｎｍ）以上のゼオライト、具体的にはＹ型ゼオライトよりなるメタノール転化触媒とを物理的に混合した混合触媒の存在下で、水素および一酸化炭素よりなる合成ガスを反応させて、液化石油ガス、あるいは、これに近い組成の炭化水素混合物を製造する方法が開示されている。
【０００７】
しかしながら、上記特許文献１に記載の方法では、活性（一酸化炭素の転化率）および炭化水素の収率、プロパンおよびブタンの収率が必ずしも十分に高くはない。炭化水素の収率は、最も高くて３６．０％であり、この時のプロパンおよびブタンの収率は約２６％である。また、炭化水素の収率が３５．７％の時のプロパンおよびブタンの収率は約２７％である。
【０００８】
さらに、上記特許文献１に記載の方法により得られる生成物中の二酸化炭素の含有量は十分に低いとは言い難い。炭化水素の収率が最も高い３６．０％の時の二酸化炭素の収率は３３．９％である。炭化水素の収率が３５．７％の時の二酸化炭素の収率は３０．７％である。二酸化炭素は利用価値が低く、また、その再利用も困難であるため、二酸化炭素が多量に副生することは経済的に好ましくない。
【０００９】
また、上記特許文献１には、実施例１乃至８の結果から、本混合触媒を使用して低級パラフィンを合成する方法においては、反応温度を略２７０〜３７０℃、圧力を１０〜５０ａｔｍ（約１．０〜５．１ＭＰａ）程度とするのが好ましいと記載されている。しかし、反応圧力１０ａｔｍ（約１．０ＭＰａ）でＬＰＧ合成反応を行った場合、反応圧力２０ａｔｍ（約２．０ＭＰａ）以上でＬＰＧ合成反応を行った場合と比べて、活性（一酸化炭素の転化率）および炭化水素の収率がさらに低く、また、生成する炭化水素中のプロパン（Ｃ３）およびブタン（Ｃ４）の割合も低い。水素および一酸化炭素よりなる合成ガスを反応させてＬＰＧを製造する場合、反応圧力が高い、比較的厳しい条件下において反応を行うことが必要になることがある。
【００１０】
また、ＬＰＧの製造方法として、非特許文献１には、メタノール合成用触媒である４ｗｔ％Ｐｄ／ＳｉＯ2、Ｃｕ−Ｚｎ−Ａｌ混合酸化物［Ｃｕ：Ｚｎ：Ａｌ＝４０：２３：３７（原子比）］またはＣｕ系低圧メタノール合成用触媒（商品名：ＢＡＳＦ  Ｓ３−８５）と、４５０℃で１時間水蒸気処理した、ＳｉＯ2／Ａｌ2Ｏ3＝７．６の高シリカＹ型ゼオライトとから成るハイブリッド触媒を用い、合成ガスからメタノール、ジメチルエーテルを経由してＣ２〜Ｃ４のパラフィンを選択率６９〜８５％で製造する方法が開示されている。しかしながら、非特許文献１に記載の方法は、上記特許文献１に記載の方法と同様、活性（一酸化炭素の転化率）および炭化水素の収率が必ずしも十分に高くはなく、また、得られる生成物中の二酸化炭素の含有量も十分に低いとは言い難い。また、非特許文献１に記載の方法では、反応温度２７０〜３２０℃、反応圧力２０ｋｇ／ｃｍ2（約２．０ＭＰａ）という比較的厳しい条件下においてＬＰＧ合成反応を行っている。
【００１１】
一方、非特許文献２には、メタノール及びジメチルエーテルの少なくとも１つを原料としてＬＰＧを製造する方法が開示されている。具体的には、微加圧下、反応温度６０３Ｋ（３３０℃）で、メタノール：Ｈ2：Ｎ2＝１：１：１の原料ガスをメタノール基準のＬＨＳＶが２０ｈ-1で、前段がＺＳＭ−５であり、後段がＰｔ−Ｃである２層の触媒層（ＺＳＭ−５／Ｐｔ−Ｃ  Ｓｅｒｉｅｓ）、または、ＺＳＭ−５とＰｔ−Ｃとからなる混合触媒層（ＺＳＭ−５／Ｐｔ−Ｃ  Ｐｅｌｌｅｔ−ｍｉｘｔｕｒｅ）に流通させ、ＬＰＧ合成反応を行っている。
【００１２】
しかしながら、上記非特許文献２に記載の方法では、メタノールのプロパンおよびブタンへの転化率が十分に高いとは言い難い。触媒層がＺＳＭ−５／Ｐｔ−Ｃ  Ｓｅｒｉｅｓの場合で、メタノールの炭化水素への転化率が炭素量基準で６４．０％、メタノールのプロパンおよびブタンへの転化率が炭素量基準で約３８．７％である。触媒層がＺＳＭ−５／Ｐｔ−Ｃ  Ｐｅｌｌｅｔ−ｍｉｘｔｕｒｅの場合、反応結果はさらに悪く、メタノールの炭化水素への転化率が炭素量基準で２０．６％、メタノールのプロパンおよびブタンへの転化率が炭素量基準で約１０．８％である。
【００１３】
さらに、触媒層がＺＳＭ−５／Ｐｔ−Ｃ  Ｓｅｒｉｅｓの場合、通常、触媒の経時劣化が小さくなく、触媒寿命が十分に長いとは言い難い。一般に、触媒としてゼオライトを用いてメタノールおよび／またはジメチルエーテルからオレフィン類を合成する場合、ゼオライト触媒がコーキングにより劣化しやすいという問題がある。
【特許文献１】特開昭６１−２３６８８号公報
【非特許文献１】“Ｓｅｌｅｃｔｉｖｅ  Ｓｙｎｔｈｅｓｉｓ  ｏｆ  ＬＰＧ  ｆｒｏｍ  Ｓｙｎｔｈｅｓｉｓ  Ｇａｓ”，Ｋａｏｒｕ  Ｆｕｊｉｍｏｔｏ  ｅｔ  ａｌ．，Ｂｕｌｌ．Ｃｈｅｍ．Ｓｏｃ．Ｊｐｎ．，５８，ｐ．３０５９−３０６０（１９８５）
【非特許文献２】“Ｍｅｔｈａｎｏｌ／Ｄｉｍｅｔｈｙｌ  Ｅｔｈｅｒ  Ｃｏｎｖｅｒｓｉｏｎ  ｏｎ  Ｚｅｏｌｉｔｅ  Ｃａｔａｌｙｓｔｓ  ｆｏｒ  Ｉｎｄｉｒｅｃｔ  Ｓｙｎｔｈｅｓｉｓ  ｏｆ  ＬＰＧ  ｆｒｏｍ  Ｎａｔｕｒａｌ  Ｇａｓ”，Ｙｉｎｇｊｉｅ  Ｊｉｎ  ｅｔ  ａｌ．，第９２回触媒討論会  討論会Ａ予稿集，ｐ．３２２，２００３年９月１８日
【発明の開示】
【発明が解決しようとする課題】
【００１４】
本発明の目的は、メタノール及びジメチルエーテルの少なくとも１つを原料として、主成分がプロパンまたはブタンである炭化水素、すなわち液化石油ガス（ＬＰＧ）を高収率で、しかも、経済的に製造することができる方法を提供することである。
【課題を解決するための手段】
【００１５】
本発明によれば、液化石油ガス製造用触媒の存在下、メタノール及びジメチルエーテルの少なくとも１つと水素とを反応させ、主成分がプロパンまたはブタンである液化石油ガスを製造することを特徴とする液化石油ガスの製造方法が提供される。
【００１６】
また、本発明によれば、メタノールおよび／またはジメチルエーテルのプロパンおよびブタンへの転化率が、炭素量基準で４０％以上である上記の液化石油ガスの製造方法が提供される。
【００１７】
また、本発明によれば、前記液化石油ガス製造用触媒が、オレフィン水素化触媒成分をゼオライトに担持したものである上記の液化石油ガスの製造方法が提供される。
【００１８】
ここで、オレフィン水素化触媒成分とは、オレフィンのパラフィンへの水素化反応において触媒作用を示すものを指す。
【００１９】
なお、ここで、ゼオライトは、メタノールの炭化水素への縮合反応および／またはジメチルエーテルの炭化水素への縮合反応において触媒作用を示すものである。
【００２０】
また、本発明によれば、前記液化石油ガス製造用触媒のオレフィン水素化触媒成分の担持量が、合計で、０．００５〜５重量％である上記の液化石油ガスの製造方法が提供される。
【００２１】
さらに、本発明によれば、
（１）メタノール合成触媒を含有する触媒層に合成ガスを流通させて、メタノールと水素とを含む反応ガスを得るメタノール製造工程と、
（２）液化石油ガス製造用触媒を含有する触媒層に、メタノール製造工程において得られた反応ガスを流通させて、主成分がプロパンまたはブタンである液化石油ガスを製造する液化石油ガス製造工程と
を有することを特徴とする液化石油ガスの製造方法が提供される。
【００２２】
また、本発明によれば、
（１）メタノール合成触媒とメタノール脱水触媒とを含有する触媒層に合成ガスを流通させて、ジメチルエーテルと水素とを含む反応ガスを得るジメチルエーテル製造工程と、
（２）液化石油ガス製造用触媒を含有する触媒層に、ジメチルエーテル製造工程において得られた反応ガスを流通させて、主成分がプロパンまたはブタンである液化石油ガスを製造する液化石油ガス製造工程と
を有することを特徴とする液化石油ガスの製造方法が提供される。
【００２３】
さらに、本発明によれば、
（１）含炭素原料と、Ｈ2Ｏ、Ｏ2およびＣＯ2からなる群より選択される少なくとも一種とから、合成ガスを製造する合成ガス製造工程と、
（２）メタノール合成触媒を含有する触媒層に合成ガスを流通させて、メタノールと水素とを含む反応ガスを得るメタノール製造工程と、
（３）液化石油ガス製造用触媒を含有する触媒層に、メタノール製造工程において得られた反応ガスを流通させて、主成分がプロパンまたはブタンである液化石油ガスを製造する液化石油ガス製造工程と
を有することを特徴とする液化石油ガスの製造方法が提供される。
【００２４】
また、本発明によれば、
（１）含炭素原料と、Ｈ2Ｏ、Ｏ2およびＣＯ2からなる群より選択される少なくとも一種とから、合成ガスを製造する合成ガス製造工程と、
（２）メタノール合成触媒とメタノール脱水触媒とを含有する触媒層に合成ガスを流通させて、ジメチルエーテルと水素とを含む反応ガスを得るジメチルエーテル製造工程と、
（３）液化石油ガス製造用触媒を含有する触媒層に、ジメチルエーテル製造工程において得られた反応ガスを流通させて、主成分がプロパンまたはブタンである液化石油ガスを製造する液化石油ガス製造工程と
を有することを特徴とする液化石油ガスの製造方法が提供される。
【００２５】
ここで、合成ガスとは、水素と一酸化炭素とを含む混合ガスを指し、水素および一酸化炭素からなる混合ガスに限られない。合成ガスは、例えば、二酸化炭素、水、メタン、エタン、エチレンなどを含む混合ガスであってもよい。天然ガスを改質して得られる合成ガスは、通常、水素と一酸化炭素とに加えて二酸化炭素や水蒸気を含む。また、合成ガスは、石炭ガス化により得られる石炭ガスや、石炭コークスから製造される水性ガスであってもよい。
【発明の効果】
【００２６】
本発明においては、液化石油ガス製造用触媒の存在下、メタノール及びジメチルエーテルの少なくとも１つと水素とを反応させ、主成分がプロパンまたはブタンである炭化水素、すなわち液化石油ガス（ＬＰＧ）を製造する。本発明において用いる液化石油ガス製造用触媒としては、ゼオライトにオレフィン水素化触媒成分を好ましくは０．００５〜５重量％担持したものが好ましい。中でも、ＺＳＭ−５にＰｄおよび／またはＰｔを好ましくは０．００５〜５重量％担持したものが好ましい。
【００２７】
本発明によれば、メタノールおよび／またはジメチルエーテルのプロパンおよびブタンへの転化率が炭素量基準で４０％以上、さらには炭素量基準で４５％以上、さらには炭素量基準で５０％以上でＬＰＧを製造することができる。
【００２８】
本発明においては、下記式（Ｉ）に従って、メタノール及びジメチルエーテルの少なくとも１つと水素とから、主成分がプロパンまたはブタンであるＬＰＧが合成されると考えられる。
【００２９】
【化１】
2006052304.tif 000003
【００３０】
本発明においては、ゼオライト触媒成分の細孔内の空間場に配座する酸点と塩基点との協奏作用により、メタノールの脱水によってカルベン（Ｈ2Ｃ：）が生成する。そして、このカルベンの重合によって、主成分がプロピレンまたはブテンであるオレフィンが生成する。より詳細には、２量体としてエチレンが、３量体として、あるいは、エチレンとの反応によってプロピレンが、４量体として、あるいは、プロピレンとの反応によって、あるいは、エチレンの２量化によってブテンが生成すると考えられる。
【００３１】
また、このオレフィンの生成過程においては、メタノールの脱水２量化によるジメチルエーテルの生成、ジメチルエーテルの水和によるメタノールの生成などの反応も起こると考えられる。
【００３２】
そして、オレフィン水素化触媒成分の作用により、生成したオレフィンが水素化され、主成分がプロパンまたはブタンであるパラフィン、すなわちＬＰＧが合成される。
【００３３】
本発明によれば、従来、知られている、一酸化炭素と水素とを反応させてＬＰＧを製造する方法と比べて、主成分がプロパンまたはブタンである炭化水素、すなわちＬＰＧを高収率で製造することができる。
【００３４】
しかも、本発明によれば、一酸化炭素と水素とを反応させてＬＰＧを製造する方法と比べて、低圧下でＬＰＧを製造することができる。具体的には、２ＭＰａ未満、さらには１．５ＭＰａ以下、さらには１ＭＰａ未満、さらには０．６ＭＰａ以下の圧力下で、メタノール及びジメチルエーテルの少なくとも１つと水素とからＬＰＧを合成する反応（メタノールおよび／またはジメチルエーテルの転換反応）を行うことができる。しかも、このような低圧下で、メタノールおよび／またはジメチルエーテルの転換反応をほぼ１００％進行させることもできる。
【００３５】
さらに、本発明によれば、液化石油ガス製造用触媒として適当なものを選択することにより、例えば、液化石油ガス製造用触媒としてＺＳＭ−５にＰｄおよび／またはＰｔを０．００５〜５重量％担持したものを用いることにより、一酸化炭素および二酸化炭素の副生量を非常に少なくすることができる。具体的には、一酸化炭素および二酸化炭素への転化率を、炭素量基準で１０％以下、さらには５％以下、さらには２％以下、さらには１％以下にすることができる。
【００３６】
このとき、通常、生成物には、主成分であるプロパンおよびブタン以外に、エタン、メタンや、ペンタン、ヘキサン等の炭化水素が含まれる。これらプロパンおよびブタン以外の炭化水素は、ＬＰＧ合成反応においては副生物であるが、一酸化炭素や二酸化炭素と比べて利用価値が高い。プロパンおよびブタン以外の炭化水素は、例えば、都市ガスカロリー調整剤、化学原料、ガソリン燃料などとして用いることができる。また、本発明において原料として用いるメタノールは合成ガスを原料として工業的に、大規模に製造されているが、プロパンおよびブタン以外の炭化水素はこの合成ガスの原料として使用することも可能である。
【００３７】
液化石油ガス製造用触媒としてＺＳＭ−５にＰｄおよび／またはＰｔを０．００５〜５重量％担持したもの等を用いることにより、一酸化炭素および二酸化炭素の副生量を非常に少なくすることができる理由は明らかではないが、メタノール分解の活性点である貴金属（Ｐｄ、Ｐｔ等）表面が、メタノール脱水、オレフィン生成の活性点であるゼオライトの酸点よりも大幅に少ないため、メタノールのＣＯ、ＣＯ2への分解が抑制されていると考えられる。
【００３８】
一方、ＬＰＧの製造方法として、ゼオライト触媒を用いて、メタノール及びジメチルエーテルの少なくとも１つから主成分がプロピレンまたはブテンであるオレフィン類を製造し、次いで、オレフィン水素化触媒を用いて、得られたオレフィン類を水素化して主成分がプロパンまたはブタンであるパラフィン、すなわちＬＰＧを製造する方法も考えられる。
【００３９】
しかし、上記の方法では、メタノールおよび／またはジメチルエーテルからのオレフィンの合成反応とオレフィンのパラフィンへの水素化反応とを分け、二段階で反応させている。メタノールおよび／またはジメチルエーテルから一段階でＬＰＧを合成する本発明のＬＰＧの製造方法は、上記の方法と比べて工程数が少なく、経済性の点でより優れている。
【００４０】
また、上記の二段階で反応させるＬＰＧの製造方法では、メタノールおよび／またはジメチルエーテルからオレフィン類を合成する工程において、ゼオライト触媒がコーキングにより劣化しやすい。そのため、触媒寿命が十分に長いとは言い難い。一方、一段階で反応させる本発明のＬＰＧの製造方法によれば、ゼオライトを含有する触媒を用いても、ゼオライトのコーキングによる劣化が抑制され、ＬＰＧを長期間にわたって安定に製造することができ、また、触媒コストも低減される。
【００４１】
さらに、上記の二段階で反応させるＬＰＧの製造方法においては、原料ガス（反応器に送入されるガス）として一酸化炭素および／または二酸化炭素を含むものは好ましくない。原料ガスが一酸化炭素および／または二酸化炭素を含む場合、二段目のオレフィンの水素化工程において、一酸化炭素、二酸化炭素が触媒被毒物質になることがあり、また、水素化によるメタンの生成が起こることがある。一方、本発明のＬＰＧの製造方法においては、原料ガスが一酸化炭素および／または二酸化炭素を含んでいてもＬＰＧ合成に何ら影響がない。
【００４２】
反応原料であるメタノールは合成ガスを原料として工業的に、大規模に製造されているが、このメタノール合成反応の生成物には、通常、未反応の原料である一酸化炭素や、副生物である二酸化炭素が含まれる。また、合成ガスからジメチルエーテルを製造することも可能であるが、このジメチルエーテル合成反応の生成物にも、通常、一酸化炭素や二酸化炭素が含まれる。合成ガスからメタノールおよび／またはジメチルエーテルを製造し、続いてメタノールおよび／またはジメチルエーテルからＬＰＧを製造するプロセスを構築する場合、上記の二段階で反応させるＬＰＧの製造方法を採用すると、メタノールおよび／またはジメチルエーテルの合成反応後、生成物を精製する必要があり、工程数が多く、煩雑になってくる。それに対し、一段階で反応させる本発明のＬＰＧの製造方法を採用すると、メタノールおよび／またはジメチルエーテルの合成反応後、生成物を精製する必要はなく、そのままＬＰＧの合成反応の原料とすることができ、経済性の点で有利である。
【００４３】
このように、本発明によれば、メタノール及びジメチルエーテルの少なくとも１つを原料として、さらには合成ガスを原料として、主成分がプロパンまたはブタンである炭化水素、すなわち液化石油ガス（ＬＰＧ）を比較的高収率で、しかも、経済的に製造することができる。
【００４４】
本発明によれば、例えば、メタノールおよび／またはジメチルエーテルから炭化水素への転化率が９０％以上、さらには９５％以上、さらには９８％以上の高活性、高選択性で、プロパンおよびブタンの合計含有量が炭素量基準で４０％以上、さらには４５％以上、さらには５０％以上（１００％も含む）の炭化水素を製造することができる。
【００４５】
また、本発明によれば、例えば、プロパンおよびブタンの合計含有量が炭素量基準で９０％以上、さらには９５％以上（１００％も含む）であるＬＰＧを製造することができる。また、本発明によれば、例えば、プロパンの含有量が炭素量基準で５０％以上、さらには６０％以上、さらには６５％以上（１００％も含む）であるＬＰＧを製造することができる。
【発明を実施するための最良の形態】
【００４６】
１．液化石油ガス製造用触媒
本発明において用いる液化石油ガス製造用触媒としては、例えば、オレフィン水素化触媒成分をゼオライトに担持したもの、Ｃｕ−Ｚｎ系メタノール合成触媒とＵＳＹ型ゼオライトとを、Ｃｕ−Ｚｎ系メタノール合成触媒：ＵＳＹ型ゼオライト＝１：５〜２：１（質量比）で含有する触媒、Ｃｕ−Ｚｎ系メタノール合成触媒とβ−ゼオライトとを、Ｃｕ−Ｚｎ系メタノール合成触媒：β−ゼオライト＝１：５〜２：１（質量比）で含有する触媒、Ｐｄ系メタノール合成触媒とβ−ゼオライトとを、Ｐｄ系メタノール合成触媒：β−ゼオライト＝１：５〜２．５：１（質量比）で含有する触媒、担持Ｆｅ，Ｃｏ，Ｎｉ等の水素化触媒とＵＳＹ型ゼオライトとを含有する触媒、担持Ｆｅ，Ｃｏ，Ｎｉ等の水素化触媒とβ−ゼオライトとを含有する触媒などが挙げられる。メタノール合成触媒とゼオライトとを含有する上記の触媒においては、メタノール合成触媒がオレフィン水素化触媒成分としての機能を有している。
【００４７】
上記の触媒において、Ｃｕ−Ｚｎ系メタノール合成触媒としては、公知のものいずれをも使用することができ、市販品を使用することもできる。また、Ｐｄ系メタノール合成触媒としては、例えば、シリカ等の担体にＰｄを０．１〜１０重量％担持したもの、シリカ等の担体にＰｄを０．１〜１０重量％、Ｃａ等のアルカリ金属、アルカリ土類金属およびランタノイド金属からなる群より選択される少なくとも一種を５重量％以下（０重量％を除く）担持したものが挙げられる。
【００４８】
なお、本発明の液化石油ガス製造用触媒は、その所望の効果を損なわない範囲内で、他の添加成分を含有していてもよい。例えば、石英砂などで上記の触媒を希釈して用いることができる。
【００４９】
本発明において、液化石油ガス製造用触媒としては、オレフィン水素化触媒成分をゼオライトに担持したものが特に好ましい。
【００５０】
オレフィン水素化触媒成分としては、オレフィンのパラフィンへの水素化反応において触媒作用を示すものであれば特に限定されない。オレフィン水素化触媒成分として、具体的には、Ｆｅ，Ｃｏ，Ｎｉ，Ｃｕ，Ｚｎ，Ｒｕ，Ｒｈ，Ｐｄ，Ｉｒ，Ｐｔなどが挙げられる。オレフィン水素化触媒成分は、一種であっても、二種以上であってもよい。
【００５１】
オレフィン水素化触媒成分としては、中でも、Ｐｄ，Ｐｔが好ましく、Ｐｄがより好ましい。オレフィン水素化触媒成分としてＰｄおよび／またはＰｔを用いることにより、高いプロパンおよびブタンの収率を保ちながら、一酸化炭素および二酸化炭素の副生をより十分に抑制することができる。
【００５２】
なお、Ｐｄ，Ｐｔは金属の形で含まれていなくてもよく、例えば、酸化物、硝酸塩、塩化物などの形で含まれていてもよい。その場合、より高い触媒活性が得られる点から、反応前に、例えば、水素還元処理などをすることによって、Ｐｄ，Ｐｔを金属パラジウム、金属白金に転化させることが好ましい。
【００５３】
なお、Ｐｄ，Ｐｔを活性化するための還元処理の処理条件は、担持したパラジウム化合物および／または白金化合物の種類などに応じて適宜決めることができる。
【００５４】
また、触媒活性の点から、Ｐｄ，Ｐｔ等のオレフィン水素化触媒成分はゼオライトに高分散担持されていることが好ましい。
【００５５】
オレフィン水素化触媒成分をゼオライトに担持した液化石油ガス製造用触媒のオレフィン水素化触媒成分の担持量は、合計で、０．００５重量％以上が好ましく、０．０１重量％以上がより好ましく、０．０５重量％以上が特に好ましい。また、オレフィン水素化触媒成分をゼオライトに担持した液化石油ガス製造用触媒のオレフィン水素化触媒成分の担持量は、分散性と経済性との点から、合計で、５重量％以下が好ましく、１重量％以下がより好ましく、０．７重量％以下が特に好ましい。液化石油ガス製造用触媒のオレフィン水素化触媒成分の担持量を上記の範囲にすることにより、より高転化率、高選択率、高収率でプロパンおよび／またはブタンを製造することができる。
【００５６】
オレフィン水素化触媒成分の担持量を０．００５重量％以上、より好ましくは０．０１重量％以上、特に好ましくは０．０５重量％以上にすることにより、メタノールおよび／またはジメチルエーテルをより選択的にプロパンまたはブタンを主成分とする液化石油ガスに転化させることができる。一方、オレフィン水素化触媒成分の担持量を５重量％以下、より好ましくは１重量％以下、特に好ましくは０．７重量％以下にすることにより、より高い触媒活性が得られる。
【００５７】
オレフィン水素化触媒成分を担持するゼオライトとしては、メタノールの炭化水素への縮合反応および／またはジメチルエーテルの炭化水素への縮合反応において触媒作用を示すゼオライトであれば特に限定されず、いずれも使用することができ、また、市販されているものを使用することもできる。ゼオライトとしては、例えば、ＺＳＭ−５、β−ゼオライト、ＵＳＹ型ゼオライトなどが挙げられる。ゼオライトは、一種を用いても、二種以上を併用してもよい。
【００５８】
オレフィン水素化触媒成分を担持するゼオライトとしては、適当な酸強度、酸量（酸濃度）および細孔径を有するゼオライトを使用することが重要である。また、ゼオライトのＳｉ／Ａｌ比（原子比）も重要である。さらに、細孔構造、結晶サイズや、その他の要素も重要であると思われる。
【００５９】
オレフィン水素化触媒成分を担持するゼオライトとしては、中でも、ＺＳＭ−５が好ましい。ＺＳＭ−５を用いることにより、より高い触媒活性、より高いプロパンおよびブタンの収率が得られ、しかも、一酸化炭素および二酸化炭素の副生をより十分に抑制することができる。
【００６０】
オレフィン水素化触媒成分を担持するＺＳＭ−５としては、高シリカＺＳＭ−５が好ましく、具体的にはＳｉ／Ａｌ比（原子比）が２０〜１００のＺＳＭ−５が好ましい。Ｓｉ／Ａｌ比（原子比）が２０〜１００のＺＳＭ−５を用いることにより、より高い触媒活性、より高いプロパンおよびブタンの収率が得られ、しかも、一酸化炭素および二酸化炭素の副生をより十分に抑制することができる。ＺＳＭ−５のＳｉ／Ａｌ比（原子比）は、７０以下がより好ましく、６０以下が特に好ましい。
【００６１】
本発明において用いる液化石油ガス製造用触媒としては、ＺＳＭ−５にＰｄおよび／またはＰｔを担持したものが特に好ましく、ＺＳＭ−５にＰｄを担持したものがさらに好ましい。
【００６２】
この液化石油ガス製造用触媒において、Ｐｄおよび／またはＰｔの担持量は、合計で、０．００５重量％以上が好ましく、０．０１重量％以上がより好ましく、０．０５重量％以上が特に好ましい。また、Ｐｄおよび／またはＰｔの担持量は、合計で、５重量％以下が好ましく、１重量％以下がより好ましく、０．７重量％以下が特に好ましい。
【００６３】
なお、上記の液化石油ガス製造用触媒は、その所望の効果を損なわない範囲内で、オレフィン水素化触媒成分以外の成分をゼオライトに担持したものであってもよい。
【００６４】
オレフィン水素化触媒成分をゼオライトに担持した液化石油ガス製造用触媒は、イオン交換法、含浸法など公知の方法で調製することができる。イオン交換法で調製した液化石油ガス製造用触媒は、含浸法で調製した液化石油ガス製造用触媒と比べて、触媒活性がより高い場合があり、より低い反応温度でＬＰＧ合成反応を行うことができ、より高い炭化水素の選択性、さらには、より高いプロパンおよびブタンの選択性が得られる場合がある。
【００６５】
オレフィン水素化触媒成分を担持したゼオライトは、必要により粉砕、成形して用いる。触媒の成形方法としては特に限定されないが、乾式の方法が好ましく、例えば、押出成形法、打錠成形法などが挙げられる。
【００６６】
２．液化石油ガスの製造方法
次に、上記のような液化石油ガス製造用触媒一種以上を用いて、メタノール及びジメチルエーテルの少なくとも１つと水素とを反応させ、主成分がプロパンまたはブタンである液化石油ガス、好ましくは主成分がプロパンである液化石油ガスを製造する方法について説明する。
【００６７】
本発明のＬＰＧの製造方法においては、反応原料として、メタノールまたはジメチルエーテルを単独で用いることもでき、また、メタノールとジメチルエーテルとの混合物を用いることもできる。反応原料としてメタノールとジメチルエーテルとの混合物を用いる場合、メタノールとジメチルエーテルとの含有比率は特に限定されず、適宜決めることができる。
【００６８】
反応は、固定床でも、流動床でも、移動床でも行うことができる。原料ガス組成、反応温度、反応圧力、触媒との接触時間などの反応条件は、用いる触媒の種類などに応じて適宜決めることができるが、例えば、以下のような条件でＬＰＧ合成反応を行うことができる。
【００６９】
反応温度は、より高い触媒活性が得られる点から、３００℃以上が好ましく、３２０℃以上がより好ましい。また、反応温度は、より高い炭化水素の選択性、さらには、より高いプロパンおよびブタンの選択性が得られる点と、触媒寿命の点とから、４７０℃以下が好ましく、４５０℃以下がより好ましく、４００℃以下が特に好ましい。
【００７０】
反応圧力は、より高い活性が得られる点と、装置の操作性の点とから、０．１ＭＰａ以上が好ましく、０．１５ＭＰａ以上がより好ましい。また、反応圧力は、経済性および安全性の点から、３ＭＰａ以下が好ましく、２．５ＭＰａ以下がより好ましく、２ＭＰａ未満が特に好ましく、１．５ＭＰａ以下がさらに好ましい。また、反応圧力を２．５ＭＰａ以下、より好ましくは１．５ＭＰａ以下にすることにより、一酸化炭素および二酸化炭素の副生をより十分に抑制することができる。
【００７１】
さらに、本発明によれば、より低圧下でＬＰＧを製造することができる。具体的には、１ＭＰａ未満、さらには０．６ＭＰａ以下の圧力下で、メタノール及びジメチルエーテルの少なくとも１つと水素とからＬＰＧを合成することができる。
【００７２】
ガス空間速度は、経済性の点から、１５００ｈｒ-1以上が好ましく、１８００ｈｒ-1以上がより好ましい。また、ガス空間速度は、より高い活性が得られ、また、より高いプロパンおよびブタンの選択性が得られる点から、６００００ｈｒ-1以下が好ましく、３００００ｈｒ-1以下がより好ましい。
【００７３】
反応原料がメタノールである場合、反応器に送入されるガス（原料ガスとも言う。）中のメタノールの濃度は、生産性と経済性との点から、２０モル％以上が好ましく、３０モル％以上がより好ましい。また、反応器に送入されるガス中のメタノールの濃度は、発熱量を抑え、触媒の劣化を抑制する点から、６０モル％以下が好ましく、４０モル％以下がより好ましい。
【００７４】
反応原料がメタノールである場合、反応器に送入されるガス中の水素の濃度は、水素化率と触媒劣化抑制との点から、メタノール１モルに対して１モル以上が好ましく、１．２モル以上がより好ましい。また、反応器に送入されるガス中の水素の濃度は、生産性と経済性との点から、メタノール１モルに対して３モル以下が好ましく、２モル以下がより好ましい。
【００７５】
反応原料がジメチルエーテルである場合、反応器に送入されるガス中のジメチルエーテルの濃度は、生産性と経済性との点から、１０モル％以上が好ましく、２０モル％以上がより好ましい。また、反応器に送入されるガス中のジメチルエーテルの濃度は、発熱量を抑え、触媒の劣化を抑制する点から、４０モル％以下が好ましく、３０モル％以下がより好ましい。
【００７６】
反応原料がジメチルエーテルである場合、反応器に送入されるガス中の水素の濃度は、水素化率と触媒劣化抑制との点から、ジメチルエーテル１モルに対して２モル以上が好ましく、２．５モル以上がより好ましい。また、反応器に送入されるガス中の水素の濃度は、生産性と経済性との点から、ジメチルエーテル１モルに対して５モル以下が好ましく、４モル以下がより好ましい。
【００７７】
反応原料がメタノールとジメチルエーテルとの混合物である場合、反応器に送入されるガス中のメタノールおよびジメチルエーテルの濃度、反応器に送入されるガス中の水素の濃度は、上記の反応原料がメタノールである場合の好ましい範囲と反応原料がジメチルエーテルである場合の好ましい範囲と同様の範囲が好ましく、メタノールとジメチルエーテルとの含有比率に応じてこれらの好ましい範囲を算出することができる。
【００７８】
反応器に送入されるガスは、反応原料であるメタノール及びジメチルエーテルの少なくとも１つと水素以外に、例えば、水、不活性ガスなどを含むものであってもよい。また、反応器に送入されるガスは、一酸化炭素および／または二酸化炭素を含むものであってもよい。
【００７９】
なお、メタノール及びジメチルエーテルの少なくとも１つと水素とは、混合して反応器に供給してもよく、また、別々に反応器に供給してもよい。
【００８０】
反応器に送入されるガスは、分割して反応器に送入し、それにより反応温度を制御することもできる。
【００８１】
反応は固定床、流動床、移動床などで行うことができるが、反応温度の制御と触媒の再生方法との両面から選定することが好ましい。例えば、固定床としては、内部多段クエンチ方式などのクエンチ型反応器、多管型反応器、複数の熱交換器を内包するなどの多段型反応器、多段冷却ラジアルフロー方式や二重管熱交換方式や冷却コイル内蔵式や混合流方式などその他の反応器などを用いることができる。
【００８２】
液化石油ガス製造用触媒は、温度制御を目的として、シリカ、アルミナなど、あるいは、不活性で安定な熱伝導体で希釈して用いることもできる。また、液化石油ガス製造用触媒は、温度制御を目的として、熱交換器表面に塗布して用いることもできる。
【００８３】
本発明によれば、メタノールおよび／またはジメチルエーテルの転化率が９９％以上、さらには略１００％でＬＰＧ合成反応を行うことができる。また、本発明によれば、メタノールおよび／またはジメチルエーテルから炭化水素への転化率が９０％以上、さらには９５％以上、さらには９８％以上の高活性、高選択性でＬＰＧ合成反応を行うことができる。
【００８４】
このようにして得られる反応生成ガス（低級パラフィン含有ガス）は、含まれる炭化水素の主成分がプロパンまたはブタンである。液化特性の点から、低級パラフィン含有ガス中のプロパンおよびブタンの合計含有量は多いほど好ましい。本発明では、プロパンおよびブタンの合計含有量が、含まれる炭化水素の炭素量基準で４０％以上、さらには４５％以上、さらには５０％以上（１００％も含む）である低級パラフィン含有ガスを得ることができる。
【００８５】
さらに、得られる低級パラフィン含有ガスは、燃焼性および蒸気圧特性の点から、ブタンよりプロパンが多いことが好ましい。
【００８６】
また、得られる低級パラフィン含有ガスには、通常、水分や、プロパンの沸点より低い沸点または昇華点を持つ物質である低沸点成分、ブタンの沸点より高い沸点を持つ物質である高沸点成分が含まれる。低沸点成分としては、例えば、未反応の原料である水素、副生物であるエタン、メタンや、一酸化炭素、二酸化炭素などが挙げられる。高沸点成分としては、例えば、副生物である高沸点パラフィン（ペンタン、ヘキサン等）などが挙げられる。
【００８７】
そのため、得られた低級パラフィン含有ガスから、必要に応じて水分、低沸点成分および高沸点成分などを分離し、プロパンまたはブタンを主成分とする液化石油ガス（ＬＰＧ）を得る。また、必要に応じて、未反応の原料であるメタノールおよび／またはジメチルエーテルなども公知の方法によって分離する。
【００８８】
水分の分離、低沸点成分の分離、高沸点成分の分離は、公知の方法によって行うことができる。
【００８９】
水分の分離は、例えば、液液分離などによって行うことができる。
【００９０】
低沸点成分の分離は、例えば、気液分離、吸収分離、蒸留などによって行うことができる。より具体的には、加圧常温での気液分離や吸収分離、冷却しての気液分離や吸収分離、あるいは、その組み合わせによって行うことができる。また、膜分離や吸着分離によって行うこともでき、これらと気液分離、吸収分離、蒸留との組み合わせによって行うこともできる。低沸点成分の分離には、製油所で通常用いられているガス回収プロセス（「石油精製プロセス」石油学会／編、講談社サイエンティフィク、１９９８年、ｐ．２８〜ｐ．３２記載）を適用することができる。
【００９１】
低沸点成分の分離方法としては、プロパンまたはブタンを主成分とする液化石油ガスを、ブタンより沸点の高い高沸点パラフィンガス、あるいは、ガソリンなどの吸収液に吸収させる吸収プロセスが好ましい。
【００９２】
高沸点成分の分離は、例えば、気液分離、吸収分離、蒸留などによって行うことができる。
【００９３】
なお、分離条件は、公知の方法に従って適宜決めることができる。
【００９４】
また、液化石油ガスを得るために、必要に応じて加圧および／または冷却を行ってもよい。
【００９５】
民生用としては、使用時の安全性の点から、例えば、分離によってＬＰＧ中の低沸点成分の含有量を５モル％以下（０モル％も含む）とすることが好ましい。
【００９６】
このようにして製造されるＬＰＧ中のプロパンおよびブタンの合計含有量は、炭素量基準で９０％以上、さらには９５％以上（１００％も含む）とすることができる。また、製造されるＬＰＧ中のプロパンの含有量は、炭素量基準で５０％以上、さらには６０％以上、さらには６５％以上（１００％も含む）とすることができる。本発明によれば、家庭用・業務用の燃料として広く用いられているプロパンガスに適した組成を有するＬＰＧを製造することができる。
【００９７】
次に、図面を参照しながら、本発明のＬＰＧの製造方法の一実施形態について説明する。
【００９８】
図１に、本発明のＬＰＧの製造方法を実施するのに好適なＬＰＧ製造装置の一例を示す。
【００９９】
まず、反応原料であるメタノールおよび／またはジメチルエーテルと水素とが、ライン１２を経て、反応器１１に供給される。反応器１１内には、液化石油ガス製造用触媒を含有する触媒層１１ａが備えられている。この反応器１１内において、液化石油ガス製造用触媒の存在下、メタノールおよび／またはジメチルエーテルと水素とから、主成分がプロパンまたはブタンである炭化水素ガス（低級パラフィン含有ガス）が合成される。
【０１００】
合成された炭化水素ガスは、必要に応じて水分等を除去した後、加圧・冷却され、ライン１３から製品となるＬＰＧが得られる。ＬＰＧは、気液分離などにより水素等を除去してもよい。
【０１０１】
なお、図示しないが、ＬＰＧ製造装置には、昇圧機、熱交換器、バルブ、計装制御装置などが必要に応じて設けられる。
【０１０２】
以上のようにして、本発明ではメタノール及びジメチルエーテルの少なくとも１つからＬＰＧを製造する。
【０１０３】
３．含炭素原料からの液化石油ガスの製造方法
本発明において反応原料として用いるメタノールおよびジメチルエーテルは、現在、工業的に製造されている。
【０１０４】
メタノールは、例えば、以下のようにして製造されている。
【０１０５】
まず、必要に応じて、硫黄や硫黄化合物などの触媒被毒物質を除去（脱硫など）した後、天然ガス（メタン）と、Ｈ2Ｏ、Ｏ2およびＣＯ2からなる群より選択される少なくとも一種とをＮｉ系触媒などの改質触媒の存在下で反応させることにより、合成ガスを製造する。合成ガスの製造方法として、天然ガス（メタン）の水蒸気改質法、複合改質法あるいは自己熱改質法はよく知られている。
【０１０６】
また、天然ガス以外の含炭素原料と、Ｈ2Ｏ、Ｏ2およびＣＯ2からなる群より選択される少なくとも一種とを公知の方法により反応させることによっても、合成ガスを製造することができる。含炭素原料としては、炭素を含む物質であって、Ｈ2Ｏ、Ｏ2およびＣＯ2からなる群より選択される少なくとも一種と反応してＨ2およびＣＯを生成可能なものであれば何れも用いることができ、例えば、エタン等の低級炭化水素など、また、ナフサ、石炭などを用いることができる。
【０１０７】
次に、メタノール合成触媒の存在下、一酸化炭素と水素とを反応させることにより、合成ガスからメタノールを製造する。メタノール合成触媒としてＣｕ−Ｚｎ−Ａｌ複合酸化物、Ｃｕ−Ｚｎ−Ｃｒ複合酸化物などのＣｕ−Ｚｎ系触媒（ＣｕおよびＺｎを含む複合酸化物）を用いる場合、通常、反応温度２３０〜３００℃程度、反応圧力２〜１０ＭＰａ程度で反応を行う。メタノール合成触媒としてＺｎ−Ｃｒ系触媒（ＺｎおよびＣｒを含む複合酸化物）を用いる場合、通常、反応温度２５０〜４００℃程度、反応圧力１０〜６０ＭＰａ程度で反応を行う。
【０１０８】
このようにして得られる生成物（未精製のメタノール）には、通常、水や、未反応の原料である一酸化炭素、副生物である二酸化炭素、ジメチルエーテルなどが含まれる。本発明においては、反応原料として、この未精製のメタノールを用いることもできる。
【０１０９】
一方、ジメチルエーテルは、例えば、リン酸アルミニウムなどの固体酸触媒を用い、メタノールの脱水反応により製造されている。
【０１１０】
さらに、メタノールを経由せず、合成ガスから直接ジメチルエーテルを製造するプロセスも実用化されつつある。このプロセスにおいては、スラリー相反応器を用い、メタノール合成触媒とメタノール脱水触媒との混合触媒、例えば、メタノール合成触媒とメタノール脱水触媒とを、メタノール合成触媒：メタノール脱水触媒＝１：２〜２：１（質量比）で含有する触媒の存在下、反応温度２３０〜２８０℃程度、反応圧力３〜７ＭＰａ程度で、一酸化炭素と水素とを反応させることにより、ジメチルエーテルを合成することができる。
【０１１１】
このようにして得られる生成物（未精製のジメチルエーテル）には、通常、水や、未反応の原料である一酸化炭素、副生物である二酸化炭素、メタノールなどが含まれる。本発明においては、反応原料として、この未精製のジメチルエーテルを用いることもできる。
【０１１２】
本発明においては、含炭素原料と、Ｈ2Ｏ、Ｏ2およびＣＯ2からなる群より選択される少なくとも一種とから、合成ガスを製造し（合成ガス製造工程）、メタノール合成触媒を含有する触媒層に得られた合成ガスを流通させて、メタノールと水素とを含む反応ガスを得（メタノール製造工程）、上記の方法に従って、液化石油ガス製造用触媒を含有する触媒層に、メタノール製造工程において得られた反応ガスを流通させて、主成分がプロパンまたはブタンである液化石油ガスを製造する（液化石油ガス製造工程）こともできる。
【０１１３】
また、本発明においては、含炭素原料と、Ｈ2Ｏ、Ｏ2およびＣＯ2からなる群より選択される少なくとも一種とから、合成ガスを製造し（合成ガス製造工程）、メタノール合成触媒とメタノール脱水触媒とを含有する触媒層に得られた合成ガスを流通させて、ジメチルエーテルと水素とを含む反応ガスを得（ジメチルエーテル製造工程）、上記の方法に従って、液化石油ガス製造用触媒を含有する触媒層に、ジメチルエーテル製造工程において得られた反応ガスを流通させて、主成分がプロパンまたはブタンである液化石油ガスを製造する（液化石油ガス製造工程）こともできる。
【０１１４】
合成ガスの合成反応は、上記の方法など、公知の方法に準じて行えばよい。また、メタノールの合成反応およびジメチルエーテルの合成反応も、上記の方法など、公知の方法に準じて行えばよい。
【０１１５】
上記のＬＰＧの製造方法において、合成ガスを製造する反応器である改質器の下流にシフト反応器を設け、シフト反応（ＣＯ＋Ｈ2Ｏ→ＣＯ2＋Ｈ2）によって合成ガスの組成を調整することもできる。
【０１１６】
上記のＬＰＧの製造方法において、メタノール製造工程あるいはジメチルエーテル製造工程で反応器に送入されるガスは、合成ガス製造工程において得られた合成ガスに、必要に応じて、一酸化炭素や水素、その他の成分を加えたものであってもよい。また、メタノール製造工程あるいはジメチルエーテル製造工程で反応器に送入されるガスは、合成ガス製造工程において得られた合成ガスから所定の成分を分離したものであってもよい。
【０１１７】
また、上記のＬＰＧの製造方法において、液化石油ガス製造工程で反応器に送入されるガスは、メタノール製造工程あるいはジメチルエーテル製造工程において得られた反応ガスに、必要に応じて、メタノールおよび／またはジメチルエーテルや水素、その他の成分を加えたものであってもよい。また、液化石油ガス製造工程で反応器に送入されるガスは、メタノール製造工程あるいはジメチルエーテル製造工程において得られた反応ガスから所定の成分を分離したものであってもよい。
【０１１８】
また、上記のＬＰＧの製造方法において、液化石油ガス製造工程で低級パラフィン含有ガスから分離された低沸点成分を、合成ガス製造工程の原料としてリサイクルすることもできる。
【０１１９】
低級パラフィン含有ガスから分離された低沸点成分は、すべて合成ガス製造工程にリサイクルしてもよいし、また、一部を系外に抜き出し、残りを合成ガス製造工程にリサイクルしてもよい。低沸点成分は、所望の成分のみを分離して合成ガス製造工程にリサイクルすることもできる。
【０１２０】
この場合、合成ガス製造工程において、反応器である改質器に送入されるガス中の低沸点成分の含有量、すなわちリサイクル原料の含有量は適宜決めることができる。
【０１２１】
低沸点成分をリサイクルするためには、適宜リサイクルラインに昇圧手段を設ける等、公知の技術を採用することができる。
【０１２２】
本発明によれば、既存のメタノール合成プラントあるいはジメチルエーテル合成プラントを利用し、それに本発明のＬＰＧ製造装置を付設することによって、合成ガスから、あるいは、天然ガス等の含炭素原料から液化石油ガスを製造することが可能である。
【実施例】
【０１２３】
以下、実施例により本発明をさらに詳細に説明する。なお、本発明はこれらの実施例に限定されるものではない。
【０１２４】
〔実施例１〕
（触媒の製造）
オレフィン水素化触媒成分を担持するゼオライトとして、Ｓｉ／Ａｌ比（原子比）が２０であるプロトン型ＺＳＭ−５（東ソー株式会社製）を機械的に粉末にしたものを用いた。そして、以下のようにして、イオン交換法によりＺＳＭ−５に０．５重量％のＰｄを担持させた。
【０１２５】
まず、４０〜５０℃で、０．０８２５ｇの塩化パラジウム（純度：＞９９重量％）を１２．５重量％アンモニア水溶液１０ｍｌに溶解させた。さらに、この溶液にイオン交換水１５０ｍｌを加えて、Ｐｄ含有溶液を調製した。調製したＰｄ含有溶液に１０ｇのＺＳＭ−５ゼオライトを加え、６０〜７０℃で６時間加熱・撹拌した。このようにしてイオン交換した後、塩素イオンがろ液中に観察されなくなるまで、試料のろ過、イオン交換水による水洗を繰り返した。
【０１２６】
そして、このＰｄでイオン交換したＺＳＭ−５を１２０℃で１２時間乾燥した後、さらに５００℃で２時間空気焼成し、これを機械的に粉砕し、打錠成形・整粒して、平均粒径１ｍｍの粒状の液化石油ガス製造用触媒（Ｐｄ−ＺＳＭ−５）を得た。
【０１２７】
（ＬＰＧの製造）
調製した触媒１ｇを内径６ｍｍの反応管に充填した後、反応に先立ち、触媒を水素気流中、４００℃で３時間還元処理した。
【０１２８】
触媒を還元処理した後、水素７５モル％およびジメチルエーテル２５モル％からなる原料ガス（Ｈ2／ＤＭＥ＝３（モル基準））を反応温度３５０℃、反応圧力２．１ＭＰａ、ガス空間速度２０００ｈｒ-1（Ｗ／Ｆ＝９．０ｇ・ｈ／ｍｏｌ）で触媒層に流通させ、ＬＰＧ合成反応を行なった。生成物をガスクロマトグラフィーにより分析したところ、反応開始から３時間後、ジメチルエーテルの転化率は１００％であり、一酸化炭素への転化率は１．４％、二酸化炭素への転化率は０．４％、炭化水素への転化率は９８．２％であった。また、生成した炭化水素ガスの炭素基準で５０．６％がプロパンおよびブタンであり、そのプロパンおよびブタンの内訳は炭素基準でプロパンが６５．９％、ブタンが３４．１％であった。プロパンおよびブタンへの転化率は炭素量基準で４９．７％であった。
【０１２９】
その結果を表１に示す。
【０１３０】
〔実施例２〕
（触媒の製造）
塩化パラジウムのアンモニア溶液の代わりに、濃度４．６重量％のＰｔ（ＮＨ3）2（ＮＯ3）2溶液を用いた以外は実施例１と同様にして、ＺＳＭ−５にＰｔを０．５重量％担持させたものである液化石油ガス製造用触媒（Ｐｔ−ＺＳＭ−５）を得た。
【０１３１】
（ＬＰＧの製造）
調製した触媒を用い、実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は３．０％、二酸化炭素への転化率は２．４％、炭化水素への転化率は９４．５％であった。また、生成した炭化水素ガスの炭素基準で５４．７％がプロパンおよびブタンであり、そのプロパンおよびブタンの内訳は炭素基準でプロパンが７４．２％、ブタンが２５．８％であった。プロパンおよびブタンへの転化率は炭素量基準で５１．７％であった。
【０１３２】
その結果を表１に示す。
【０１３３】
〔実施例３〕
（触媒の製造）
オレフィン水素化触媒成分を担持するゼオライトとしては、実施例１と同じ、Ｓｉ／Ａｌ比（原子比）が２０であるプロトン型ＺＳＭ−５（東ソー株式会社製）を機械的に粉末にしたものを用いた。そして、以下のようにして、含浸法によりＺＳＭ−５に０．５重量％のＰｄを担持させた。
【０１３４】
まず、４０〜５０℃で、０．０８２５ｇの塩化パラジウム（純度：＞９９重量％）を１２．５重量％アンモニア水溶液１０ｍｌに溶解させた。さらに、この溶液にイオン交換水１５０ｍｌを加えて、Ｐｄ含有溶液を調製した。調製したＰｄ含有溶液に１０ｇのＺＳＭ−５ゼオライトを加え、室温で６時間撹拌して、ＺＳＭ−５にＰｄ含有溶液を含浸させた。
【０１３５】
そして、このＰｄ含有溶液を含浸させたＺＳＭ−５を１２０℃で１２時間乾燥した後、さらに５００℃で２時間空気焼成し、これを機械的に粉砕し、打錠成形・整粒して、平均粒径１ｍｍの粒状の液化石油ガス製造用触媒（Ｐｄ／ＺＳＭ−５）を得た。
【０１３６】
（ＬＰＧの製造）
調製した触媒を用い、反応温度を３７５℃とした以外は実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は４．０％、二酸化炭素への転化率は０．３％、炭化水素への転化率は９５．７％であった。また、生成した炭化水素ガスの炭素基準で５３．４％がプロパンおよびブタンであり、そのプロパンおよびブタンの内訳は炭素基準でプロパンが６６．７％、ブタンが３３．３％であった。プロパンおよびブタンへの転化率は炭素量基準で５１．１％であった。
【０１３７】
その結果を表１に示す。
【０１３８】
【表１】
2006052304.tif 000004
【０１３９】
なお、実施例３のＰｄ／ＺＳＭ−５は、実施例１のＰｄ−ＺＳＭ−５と比べて、触媒活性が低く、反応温度を高くする必要があった。
【０１４０】
〔実施例４〕
（触媒の製造）
市販のＣｕ−Ｚｎ系メタノール合成触媒（日本ズードヘミー社製、Ｃ７９；「Ｃｕ−Ｚｎ」ともいう。）を機械的に粉末にしたものと、市販のＳｉＯ2／Ａｌ2Ｏ3モル比が１２．２のプロトン型ＵＳＹゼオライト（触媒化成工業株式会社製；「ＵＳＹ」ともいう。）を機械的に粉末にしたものとを、Ｃｕ−Ｚｎ：ＵＳＹ＝１：１（重量比）で、均一に混合した。そして、これを打錠成形・整粒して、平均粒径１ｍｍの粒状の液化石油ガス製造用触媒を得た。
【０１４１】
（ＬＰＧの製造）
調製した触媒を用い、反応温度を３４０℃とした以外は実施例１と同様にしてＬＰＧ合成反応を行なった。生成物をガスクロマトグラフィーにより分析したところ、反応開始から３時間後、ジメチルエーテルの転化率は９９．９％であり、一酸化炭素への転化率は１５．０％、二酸化炭素への転化率は１６．０％、炭化水素への転化率は６８．９％であった。また、生成した炭化水素ガスの炭素基準で７５．５％がプロパンおよびブタンであり、そのプロパンおよびブタンの内訳は炭素基準でプロパンが２６．１％、ブタンが７３．９％であった。プロパンおよびブタンへの転化率は炭素量基準で５２．０％であった。
【０１４２】
その結果を表２に示す。
【０１４３】
〔実施例５〕
（触媒の製造）
市販のＣｕ−Ｚｎ系メタノール合成触媒（日本ズードヘミー社製、Ｃ７９；「Ｃｕ−Ｚｎ」ともいう。）を機械的に粉末にしたものと、市販のＳｉＯ2／Ａｌ2Ｏ3モル比が３７．１のプロトン型β−ゼオライト（東ソー株式会社製）を機械的に粉末にしたものとを、Ｃｕ−Ｚｎ：β−ゼオライト＝１：１（重量比）で、均一に混合した。そして、これを打錠成形・整粒して、平均粒径１ｍｍの粒状の液化石油ガス製造用触媒を得た。
【０１４４】
（ＬＰＧの製造）
調製した触媒を用い、実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は１２．８％、二酸化炭素への転化率は１９．７％、炭化水素への転化率は６７．５％であった。また、生成した炭化水素ガスの炭素基準で６７．２％がプロパンおよびブタンであり、そのプロパンおよびブタンの内訳は炭素基準でプロパンが２４．３％、ブタンが７５．７％であった。プロパンおよびブタンへの転化率は炭素量基準で４５．４％であった。
【０１４５】
その結果を表２に示す。
【０１４６】
〔実施例６〕
（触媒の製造）
シリカに４重量％のＰｄおよび０．７５重量％のＣａを担持したもの（Ｐｄ−Ｃａ／ＳｉＯ2）を以下のようにして調製した。
【０１４７】
担体であるシリカとしては、富士シリシア化学株式会社製、商品名：キャリアクトＧ３を用いた。
【０１４８】
まず、担体であるシリカを２０〜４０メッシュに破砕、整粒し、乾燥させた。そして、このシリカ２０ｇに、濃度５０ｍｇ／ｍｌのＰｄ（ＮＯ3）2（ＮＨ3）2水溶液８．８ｍｌを滴下し、細孔内に溶液を十分に含浸させた後、１２０℃の乾燥機中で１２時間乾燥させた。この含浸、乾燥の操作を２回繰り返し行い、シリカ担持Ｐｄ触媒を調製した。
【０１４９】
次に、このシリカ担持Ｐｄ触媒に、濃度２５ｍｇ／ｍｌのＣａ（ＮＯ3）2水溶液３．０ｍｌを滴下し、細孔内に溶液を十分に含浸させた後、１２０℃の乾燥機中で１２時間乾燥させた。この含浸、乾燥の操作を２回繰り返し行った。
【０１５０】
そして、このＰｄおよびＣａを含浸させたシリカを空気中、４５０℃で８時間焼成した後、これを機械的に粉砕して、Ｐｄ−Ｃａ／ＳｉＯ2を調製した。
【０１５１】
調製したＰｄ−Ｃａ／ＳｉＯ2と、市販のＳｉＯ2／Ａｌ2Ｏ3モル比が３７．１のプロトン型β−ゼオライト（東ソー株式会社製）を機械的に粉末にしたものとを、Ｐｄ−Ｃａ／ＳｉＯ2：β−ゼオライト＝２：１（重量比）で、均一に混合した。そして、これを打錠成形・整粒して、平均粒径１ｍｍの粒状の液化石油ガス製造用触媒を得た。
【０１５２】
（ＬＰＧの製造）
調製した触媒を用い、実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は１７．１％、二酸化炭素への転化率は１８．５％、炭化水素への転化率は６４．３％であった。また、生成した炭化水素ガスの炭素基準で７１．５％がプロパンおよびブタンであり、そのプロパンおよびブタンの内訳は炭素基準でプロパンが２９．０％、ブタンが７１．０％であった。プロパンおよびブタンへの転化率は炭素量基準で４６．０％であった。
【０１５３】
その結果を表２に示す。
【０１５４】
【表２】
2006052304.tif 000005
【０１５５】
〔参考例１〕
（触媒の製造）
市販のＣｕ−Ｚｎ系メタノール合成触媒（日本ズードヘミー社製、Ｃ７９；「Ｃｕ−Ｚｎ」ともいう。）を機械的に粉末にしたものと、Ｓｉ／Ａｌ比（原子比）が２０であるプロトン型ＺＳＭ−５（東ソー株式会社製）を機械的に粉末にしたものとを、Ｃｕ−Ｚｎ：ＺＳＭ−５＝１：１（重量比）で、均一に混合した。そして、これを打錠成形・整粒して、平均粒径１ｍｍの粒状の液化石油ガス製造用触媒を得た。
【０１５６】
（ＬＰＧの製造）
調製した触媒を用い、実施例１と同様にしてＬＰＧ合成反応を行なった。生成物をガスクロマトグラフィーにより分析したところ、反応開始から３時間後、ジメチルエーテルの転化率は９９．６％であり、一酸化炭素への転化率は２８．３％、二酸化炭素への転化率は１３．９％、炭化水素への転化率は５７．３％であった。また、生成した炭化水素ガスの炭素基準で５２．７％がプロパンおよびブタンであり、そのプロパンおよびブタンの内訳は炭素基準でプロパンが７１．５％、ブタンが２８．５％であった。プロパンおよびブタンへの転化率は炭素量基準で３０．２％であった。
【０１５７】
その結果を表３に示す。
【０１５８】
〔参考例２〕
（触媒の製造）
実施例６と同様にして調製したＰｄ−Ｃａ／ＳｉＯ2と、Ｓｉ／Ａｌ比（原子比）が２０であるプロトン型ＺＳＭ−５（東ソー株式会社製）を機械的に粉末にしたものとを、Ｐｄ−Ｃａ／ＳｉＯ2：ＺＳＭ−５＝２：１（重量比）で、均一に混合した。そして、これを打錠成形・整粒して、平均粒径１ｍｍの粒状の液化石油ガス製造用触媒を得た。
【０１５９】
（ＬＰＧの製造）
調製した触媒を用い、実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は１７．６％、二酸化炭素への転化率は１９．０％、炭化水素への転化率は６３．３％であった。また、生成した炭化水素ガスの炭素基準で５９．１％がプロパンおよびブタンであり、そのプロパンおよびブタンの内訳は炭素基準でプロパンが６６．７％、ブタンが３３．３％であった。プロパンおよびブタンへの転化率は炭素量基準で３７．４％であった。
【０１６０】
その結果を表３に示す。
【０１６１】
【表３】
2006052304.tif 000006
【０１６２】
〔実施例７〕
（ＬＰＧの製造）
実施例１と同様にして調製した触媒（Ｐｄ−ＺＳＭ−５）を用い、反応温度を３７５℃、反応圧力を０．６ＭＰａとした以外は実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は０％、二酸化炭素への転化率は０％、炭化水素への転化率は９９．９％であった。また、生成した炭化水素ガスの炭素基準で５１．４％がプロパンおよびブタンであり、そのプロパンおよびブタンの内訳は炭素基準でプロパンが６４．９％、ブタンが３５．１％であった。プロパンおよびブタンへの転化率は炭素量基準で５１．４％であった。
【０１６３】
その結果を表４に示す。
【０１６４】
〔実施例８〕
（ＬＰＧの製造）
反応圧力を１．１ＭＰａとした以外は実施例７と同様にしてＬＰＧ合成反応を行なった。生成物をガスクロマトグラフィーにより分析したところ、反応開始から３時間後、ジメチルエーテルの転化率は１００％であり、一酸化炭素への転化率は０％、二酸化炭素への転化率は０％、炭化水素への転化率は１００％であった。また、生成した炭化水素ガスの炭素基準で５２．０％がプロパンおよびブタンであり、そのプロパンおよびブタンの内訳は炭素基準でプロパンが６２．５％、ブタンが３７．５％であった。プロパンおよびブタンへの転化率は炭素量基準で５２．０％であった。
【０１６５】
その結果を表４に示す。
【０１６６】
〔実施例９〕
（ＬＰＧの製造）
反応圧力を１．６ＭＰａとした以外は実施例７と同様にしてＬＰＧ合成反応を行なった。生成物をガスクロマトグラフィーにより分析したところ、反応開始から３時間後、ジメチルエーテルの転化率は１００％であり、一酸化炭素への転化率は０．７％、二酸化炭素への転化率は０．１％、炭化水素への転化率は９９．２％であった。また、生成した炭化水素ガスの炭素基準で５１．７％がプロパンおよびブタンであり、そのプロパンおよびブタンの内訳は炭素基準でプロパンが６０．２％、ブタンが３９．８％であった。プロパンおよびブタンへの転化率は炭素量基準で５１．２％であった。
【０１６７】
その結果を表４に示す。
【０１６８】
〔実施例１０〕
（ＬＰＧの製造）
反応圧力を２．１ＭＰａとした以外は実施例７と同様にしてＬＰＧ合成反応を行なった。生成物をガスクロマトグラフィーにより分析したところ、反応開始から３時間後、ジメチルエーテルの転化率は１００％であり、一酸化炭素への転化率は０．５％、二酸化炭素への転化率は０．５％、炭化水素への転化率は９９．０％であった。また、生成した炭化水素ガスの炭素基準で５１．１％がプロパンおよびブタンであり、そのプロパンおよびブタンの内訳は炭素基準でプロパンが６３．３％、ブタンが３６．７％であった。プロパンおよびブタンへの転化率は炭素量基準で５０．６％であった。
【０１６９】
その結果を表４に示す。
【０１７０】
〔実施例１１〕
（ＬＰＧの製造）
反応圧力を２．６ＭＰａとした以外は実施例７と同様にしてＬＰＧ合成反応を行なった。生成物をガスクロマトグラフィーにより分析したところ、反応開始から３時間後、ジメチルエーテルの転化率は１００％であり、一酸化炭素への転化率は５．４％、二酸化炭素への転化率は０．６％、炭化水素への転化率は９４．０％であった。また、生成した炭化水素ガスの炭素基準で５２．５％がプロパンおよびブタンであり、そのプロパンおよびブタンの内訳は炭素基準でプロパンが６８．７％、ブタンが３１．３％であった。プロパンおよびブタンへの転化率は炭素量基準で４９．３％であった。
【０１７１】
その結果を表４に示す。
【０１７２】
【表４】
2006052304.tif 000007
【０１７３】
〔実施例１２〕
（ＬＰＧの製造）
実施例１と同様にして調製した触媒（Ｐｄ−ＺＳＭ−５）を用い、反応温度を３７５℃とした以外は実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は０．５％、二酸化炭素への転化率は０．２％、炭化水素への転化率は９９．２％であった。また、生成した炭化水素ガスの炭素基準で５０．９％がプロパンおよびブタンであり、そのプロパンおよびブタンの内訳は炭素基準でプロパンが５８．３％、ブタンが４１．７％であった。プロパンおよびブタンへの転化率は炭素量基準で５０．５％であった。
【０１７４】
その結果を表５に示す。
【０１７５】
〔実施例１３〕
（触媒の製造）
Ｐｄの担持量を０．２重量％とした以外は実施例１と同様にして液化石油ガス製造用触媒を得た。
【０１７６】
（ＬＰＧの製造）
調製した触媒を用い、実施例１２と同様にしてＬＰＧ合成反応を行なった。生成物をガスクロマトグラフィーにより分析したところ、反応開始から３時間後、ジメチルエーテルの転化率は１００％であり、一酸化炭素への転化率は０．２％、二酸化炭素への転化率は０．２％、炭化水素への転化率は９９．６％であった。また、生成した炭化水素ガスの炭素基準で４８．４％がプロパンおよびブタンであり、そのプロパンおよびブタンの内訳は炭素基準でプロパンが５８．０％、ブタンが４２．０％であった。プロパンおよびブタンへの転化率は炭素量基準で４８．２％であった。
【０１７７】
その結果を表５に示す。
【０１７８】
〔実施例１４〕
（触媒の製造）
Ｐｄの担持量を０．１重量％とした以外は実施例１と同様にして液化石油ガス製造用触媒を得た。
【０１７９】
（ＬＰＧの製造）
調製した触媒を用い、実施例１２と同様にしてＬＰＧ合成反応を行なった。生成物をガスクロマトグラフィーにより分析したところ、反応開始から３時間後、ジメチルエーテルの転化率は９９．６％であり、一酸化炭素への転化率は０．８％、二酸化炭素への転化率は０．１％、炭化水素への転化率は９９．１％であった。また、生成した炭化水素ガスの炭素基準で５１．４％がプロパンおよびブタンであり、そのプロパンおよびブタンの内訳は炭素基準でプロパンが５７．０％、ブタンが４３．０％であった。プロパンおよびブタンへの転化率は炭素量基準で５０．９％であった。
【０１８０】
その結果を表５に示す。
【０１８１】
【表５】
2006052304.tif 000008
【０１８２】
〔実施例１５〕
（ＬＰＧの製造）
実施例３と同様にして調製した触媒（Ｐｄ／ＺＳＭ−５）を用い、反応温度を３７５℃とした以外は実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は４．０％、二酸化炭素への転化率は０．３％、炭化水素への転化率は９５．７％であった。また、生成した炭化水素ガスの炭素基準で５３．４％がプロパンおよびブタンであり、そのプロパンおよびブタンの内訳は炭素基準でプロパンが６６．７％、ブタンが３３．３％であった。プロパンおよびブタンへの転化率は炭素量基準で５１．１％であった。
【０１８３】
その結果を表６に示す。
【０１８４】
〔実施例１６〕
（触媒の製造）
Ｐｄの担持量を０．２重量％とした以外は実施例３と同様にして液化石油ガス製造用触媒を得た。
【０１８５】
（ＬＰＧの製造）
調製した触媒を用い、実施例１５と同様にしてＬＰＧ合成反応を行なった。生成物をガスクロマトグラフィーにより分析したところ、反応開始から３時間後、ジメチルエーテルの転化率は１００％であり、一酸化炭素への転化率は１．５％、二酸化炭素への転化率は０．１％、炭化水素への転化率は９８．４％であった。また、生成した炭化水素ガスの炭素基準で５２．２％がプロパンおよびブタンであり、そのプロパンおよびブタンの内訳は炭素基準でプロパンが５９．８％、ブタンが４０．２％であった。プロパンおよびブタンへの転化率は炭素量基準で５１．４％であった。
【０１８６】
その結果を表６に示す。
【０１８７】
【表６】
2006052304.tif 000009
【０１８８】
〔実施例１７〕
（ＬＰＧの製造）
実施例２と同様にして調製した触媒（Ｐｔ−ＺＳＭ−５）を用い、反応温度を３７５℃とした以外は実施例１と同様にしてＬＰＧ合成反応を行なった。生成物をガスクロマトグラフィーにより分析したところ、反応開始から３時間後、ジメチルエーテルの転化率は１００％であり、一酸化炭素への転化率は２．４％、二酸化炭素への転化率は３．８％、炭化水素への転化率は９３．８％であった。また、生成した炭化水素ガスの炭素基準で５３．５％がプロパンおよびブタンであり、そのプロパンおよびブタンの内訳は炭素基準でプロパンが７２．７％、ブタンが２７．３％であった。プロパンおよびブタンへの転化率は炭素量基準で５０．２％であった。
【０１８９】
その結果を表７に示す。
【０１９０】
〔実施例１８〕
（触媒の製造）
Ｐｔの担持量を０．２重量％とした以外は実施例２と同様にして液化石油ガス製造用触媒を得た。
【０１９１】
（ＬＰＧの製造）
調製した触媒を用い、実施例１７と同様にしてＬＰＧ合成反応を行なった。生成物をガスクロマトグラフィーにより分析したところ、反応開始から３時間後、ジメチルエーテルの転化率は１００％であり、一酸化炭素への転化率は２．２％、二酸化炭素への転化率は０．３％、炭化水素への転化率は９７．６％であった。また、生成した炭化水素ガスの炭素基準で４９．１％がプロパンおよびブタンであり、そのプロパンおよびブタンの内訳は炭素基準でプロパンが６３．５％、ブタンが３６．５％であった。プロパンおよびブタンへの転化率は炭素量基準で４７．９％であった。
【０１９２】
その結果を表７に示す。
【０１９３】
〔実施例１９〕
（触媒の製造）
Ｐｔの担持量を０．１重量％とした以外は実施例２と同様にして液化石油ガス製造用触媒を得た。
【０１９４】
（ＬＰＧの製造）
調製した触媒を用い、実施例１７と同様にしてＬＰＧ合成反応を行なった。生成物をガスクロマトグラフィーにより分析したところ、反応開始から３時間後、ジメチルエーテルの転化率は１００％であり、一酸化炭素への転化率は１．７％、二酸化炭素への転化率は０．２％、炭化水素への転化率は９８．１％であった。また、生成した炭化水素ガスの炭素基準で５１．９％がプロパンおよびブタンであり、そのプロパンおよびブタンの内訳は炭素基準でプロパンが６３．０％、ブタンが３７．０％であった。プロパンおよびブタンへの転化率は炭素量基準で５０．９％であった。
【０１９５】
その結果を表７に示す。
【０１９６】
【表７】
2006052304.tif 000010
【産業上の利用可能性】
【０１９７】
以上のように、本発明によれば、メタノール及びジメチルエーテルの少なくとも１つを原料として、主成分がプロパンまたはブタンである炭化水素、すなわち液化石油ガス（ＬＰＧ）を高収率で、しかも、経済的に製造することができる。
【０１９８】
また、本発明によれば、天然ガスなどの含炭素原料あるいは合成ガスから、主成分がプロパンまたはブタンである液化石油ガスを製造することができる。
【図面の簡単な説明】
【０１９９】
【図１】本発明のＬＰＧの製造方法を実施するのに好適なＬＰＧ製造装置の一例について、主要な構成を示すプロセスフロー図である。
【符号の説明】
【０２００】
１１    反応器
１１ａ  液化石油ガス製造用触媒を含有する触媒層
１２、１３  ライン
【図１】
2006052304.tif 000011